(57)【要約】【課題】  織編物とした後に熱処理を施すことにより、織編物の組織の拘束力を受けることなく収縮を発現し、嵩高性、ソフト感に優れ、さらに、ワックス感のないウールライク感に優れ、品位の高い布帛を得ることができる混繊加工糸及びこの混繊加工糸を得ることができるポリアミドマルチフィラメント糸を提供する。【解決手段】  高収縮性のポリアミドマルチフィラメント糸を芯糸、伸度２６０〜３５０％、熱水収縮率−１．０〜４．０％、乾熱収縮率−１．５〜３．５％であるポリアミドマルチフィラメント糸を鞘糸として混繊交絡されている芯鞘構造の加工糸であって、加工糸の伸度３０〜６５％、熱水収縮率１０〜３０％、乾熱収縮率５〜２５％であるポリアミド混繊加工糸。【選択図】    図１
2005179815.tif 000002
【特許請求の範囲】
【請求項１】
伸度２６０〜３５０％、熱水収縮率−１．０〜４．０％、乾熱収縮率−１．５〜３．５％であることを特徴とするポリアミドマルチフィラメント糸。
【請求項２】
高収縮性のポリアミドマルチフィラメント糸を芯糸、伸度２６０〜３５０％、熱水収縮率−１．０〜４．０％、乾熱収縮率−１．５〜３．５％であるポリアミドマルチフィラメント糸を鞘糸として混繊交絡されている芯鞘構造の加工糸であって、加工糸の伸度３０〜６５％、熱水収縮率１０〜３０％、乾熱収縮率５〜２５％であることを特徴とするポリアミド混繊加工糸。
【発明の詳細な説明】
【技術分野】
【０００１】
本発明は、製編織後の染色工程等の熱処理により伸長する性能を有するポリアミドマルチフィラメント糸及びこのポリアミドマルチフィラメント糸を鞘糸、高収縮性のポリアミドマルチフィラメント糸を芯糸とした収縮性能の異なるフィラメントからなる混繊加工糸に関するものである。
【背景技術】
【０００２】
ふくらみ感と嵩高性を有する織編物を得ることができる繊維として、収縮特性の異なる複数の繊維を混繊した異収縮混繊糸が広く用いられている。一般的な異収縮混繊糸は、織編物とした後に染色等の熱処理を施すことによって収縮が発現するものである。しかしながら、従来提案されている異収縮混繊糸では、織編物とした際の組織の拘束力により収縮差が発現し難く、嵩高性の点では不十分であるという問題があった。
【０００３】
そこで、特許文献１に記載されているように、高い収縮を示す高収縮性のポリアミド繊維を用いた異収縮混繊糸が提案されている。この異収縮混繊糸を製編織すれば、後加工により収縮が発現し、ソフト感、ハリ、コシ等に優れた布帛を得ることができる。しかしながら、ポリアミド特有のワックス感があり、衣料用途の高級素材等としては使いにくいという問題があった。
【特許文献１】特開２０００−３５５８４１号公報
【発明の開示】
【発明が解決しようとする課題】
【０００４】
本発明は、上記の問題点を解決するものであり、織編物とした後に熱処理を施すことにより、織編物の組織の拘束力を受けることなく収縮を発現し、嵩高性、ソフト感に優れ、さらに、ワックス感のないウールライク感に優れ、品位の高い布帛を得ることができる混繊加工糸及びこの混繊加工糸を得ることができるポリアミドマルチフィラメント糸を提供することを技術的な課題とするものである。
【課題を解決するための手段】
【０００５】
本発明者らは、上記課題を解決するために鋭意検討した結果、本発明に到達した。
すなわち、本発明は、次の（１）、（２）を要旨とするものである。
（１）伸度２６０〜３５０％、熱水収縮率−１．０〜４．０％、乾熱収縮率−１．５〜３．５％であることを特徴とするポリアミドマルチフィラメント糸。
（２）高収縮性のポリアミドマルチフィラメント糸を芯糸、伸度２６０〜３５０％、熱水収縮率−１．０〜４．０％、乾熱収縮率−１．５〜３．５％であるポリアミドマルチフィラメント糸を鞘糸として混繊交絡されている芯鞘構造の加工糸であって、加工糸の伸度３０〜６５％、熱水収縮率１０〜３０％、乾熱収縮率５〜２５％であることを特徴とするポリアミド混繊加工糸。
【０００６】
なお、本発明におけるマルチフィラメント糸及び加工糸の伸度は、島津製作所製オートグラフＡＧＳ−５Ｇ型を用いて、ＪＩＳ  Ｌ  １０１３  『引張強さ及び伸び率』に記載の方法に準じ、つかみ間隔１００mm、引張速度２５０mm/minとして、糸が切断した時の値を測定するものである。
【０００７】
熱水収縮率は、測定するマルチフィラメント糸を５０ｃｍのループにし、糸条の繊度（dtex）に応じてd／33ｇの初荷重を掛けて長さＡを求め、次いでフリーにして沸騰水中に３０分間浸漬した後、自然乾燥し、再び糸条の繊度（dtex）に応じてd／33ｇの初荷重を掛けて長さＢを求め、次の式で算出するものである。
【０００８】
熱水収縮率（％）＝〔（Ａ―Ｂ）／Ａ〕×１００
乾熱収縮率は測定するマルチフィラメント糸を５０ｃｍのループにし、糸条の繊度に応じてd／33ｇの初荷重を掛けて長さＡを求め、次いでフリーにして１８０℃のオーブンにて３０分間処理した後、糸条の繊度（dtex）の１／33ｇに初荷重を掛けて長さＢを求め、次の式で算出するものである。
乾熱収縮率（％）＝〔（Ａ―Ｂ）／Ａ〕×１００
【発明の効果】
【０００９】
本発明のポリアミドマルチフィラメント糸は適度な伸度、熱水収縮率と乾熱収縮率を有しているので、このポリアミドマルチフィラメント糸と高収縮性のポリアミドマルチフィラメント糸からなる混繊加工糸は、この混繊加工糸を用いて製編織した布帛に熱処理を施すと、嵩高性やソフト感、さらには、ナイロン特有のワックス感が少なくウールライク感を有しており、品位の高い布帛を得ることが可能となる。
【発明を実施するための最良の形態】
【００１０】
以下、本発明について詳細に説明する。
まず、本発明のポリアミドマルチフィラメント糸は、伸度、熱水収縮率、乾熱収縮率が特定の値を満足するもので、熱処理により伸長する自発伸長糸である。
【００１１】
そして、本発明のポリアミド混繊加工糸は、本発明のポリアミドマルチフィラメント糸（以下、自発伸長性ポリアミドマルチフィラメント糸という）を鞘糸とし、高収縮性のポリアミドマルチフィラメント糸を芯糸として混繊交絡してなる芯鞘構造の加工糸であり、鞘糸の伸長性と芯糸の収縮性により、熱処理を施すことによって、芯糸と鞘糸との絡み合いおよび芯糸と鞘糸との長さ方向の動きにより独特な風合い（ソフト感に優れ、さらに、ワックス感のないウールライク感）に優れた嵩高加工糸となるものである。
【００１２】
自発伸長性ポリアミドマルチフィラメント糸の伸度は２６０〜３５０％、中でも２８０〜３３０％とすることが好ましい。伸度が２６０％未満であると、熱処理による伸長性が不足し、混繊加工糸とした際に十分な嵩高性を付与することができなくなる。一方、３５０％を超えると、熱処理による伸長が大きくなりすぎ、混繊加工糸とした際には、熱処理すると収縮に斑が生じ、糸長方向で嵩高性がばらつき、得られる布帛の品位が劣ることとなる。
【００１３】
自発伸長性ポリアミドマルチフィラメント糸の熱水収縮率は−１.０〜４.０％、中でも−０.５〜３.５％とすることが好ましい。さらに、乾熱収縮率は−１.５〜３.５％、中でも−１.０〜３.０％とすることが好ましい。
【００１４】
熱水収縮率が−１.０％未満であったり、乾熱収縮率が−１.５％未満であると、混繊加工糸とした際には、熱処理すると、芯糸による収縮との差が大きくなり、収縮斑が生じ、糸長方向で嵩高性がばらつき、得られる布帛の品位が劣ることとなる。
【００１５】
一方、熱水収縮率が４．０％を超えたり、乾熱収縮率が３．５％を超えると、混繊加工糸とした際には、熱処理時に鞘糸の伸長性が不足するため、十分な嵩高加工糸とならず、布帛に十分な嵩高性を付与することができなくなり、ウールライク感も乏しいものとなる。
【００１６】
そして、本発明の混繊加工糸は、上記の本発明の自発伸長性ポリアミドマルチフィラメント糸を鞘糸とし、高収縮性のポリアミドマルチフィラメント糸を芯糸とするものであるが、本発明の混繊加工糸においては、伸度は３０〜６５％、中でも３５〜６０％とすることが好ましく、熱水収縮率は１０〜３０％、中でも１５〜２５％とすることが好ましく、乾熱収縮率は５〜２５％、中でも１０〜２０％とすることが好ましい。
【００１７】
混繊加工糸の伸度が３０％未満であると、熱処理した後の伸長性が不十分となり、嵩高性やソフト感が不足する。一方、６５％を超えると、熱処理による伸長が大きくなりすぎ、熱処理した際に収縮に斑が生じ、嵩高性が糸長方向でばらつき、得られる布帛の品位が劣ることとなる。
【００１８】
混繊加工糸の熱水収縮率が１０％より低かったり、乾熱収縮率が５％より低いと、熱処理をした後の収縮が不足し、布帛に十分な嵩高性やソフト感を付与することができなくなる。一方、熱水収縮率が３０％を超えたり、乾熱収縮率が２５％を超えると、熱処理した際に収縮に斑が生じ、嵩高性が糸長方向でばらつき、得られる布帛の品位が低下する。
【００１９】
さらに、本発明の混繊加工糸を構成する高収縮性のポリアミドマルチフィラメント糸の性能は、上記したような混繊加工糸の伸度、熱水収縮率、乾熱収縮率を満足するものとする必要があるが、伸度３０〜７０％、熱水収縮率１５〜３０％、乾熱収縮率１３〜２８％程度のものとすることが好ましい。
【００２０】
高収縮性のポリアミドマルチフィラメント糸の伸度が３０％未満であると、熱処理した後の伸長性が不十分となり、嵩高性やソフト感が不足しやすい。一方、７０％を超えると、熱処理した際に収縮に斑が生じ、嵩高性が糸長方向でばらつき、得られる布帛の品位が劣ることとなりやすい。
【００２１】
高収縮性のポリアミドマルチフィラメント糸の熱水収縮率が１５％より低かったり、乾熱収縮率が１３％より低いと、熱処理をした後の収縮が不足し、布帛に十分な嵩高性やソフト感を付与することが困難となる。一方、熱水収縮率が３０％を超えたり、乾熱収縮率が２８％を超えると、熱処理した際に収縮に斑が生じ、嵩高性が糸長方向でばらつき、得られる布帛の品位が低下しやすい。
【００２２】
本発明の混繊加工糸における高収縮性のポリアミドマルチフィラメント糸と本発明の自発伸長性ポリアミドマルチフィラメント糸との比率（質量比）は、高収縮性ポリアミドマルチフィラメント：自発伸長性ポリアミドマルチフィラメント糸＝１：６〜３：１、さらには１：４〜２：１とすることが好ましい。
【００２３】
また、本発明の混繊加工糸における自発伸長性ポリアミドマルチフィラメント糸と高収縮性のポリアミドマルチフィラメント糸の単糸繊度の比率（単糸繊度比）は、高収縮性ポリアミドマルチフィラメント糸：自発伸長性ポリアミドマルチフィラメント糸＝１：１〜５：１、さらには４：３〜３：１とすることが好ましい。両者の単糸繊度の比は、芯糸と鞘糸との絡み合いおよび芯糸と鞘糸との長さ方向の動きにも影響を与えるものであり、嵩高性や風合いを左右する要因となるものである。
【００２４】
自発伸長糸の比率や単糸繊度比が上記範囲より大きい場合、高収縮性ポリアミドマルチフィラメント糸による収縮が十分ではなくなり、嵩高感に乏しいものとなりやすい。一方、高収縮性ポリアミドマルチフィラメント糸の比率や単糸繊度比が上記範囲より大きい場合、自発伸長糸による弛み部分が少なくなるために、ソフト感やウールライク感に乏しいものとなりやすい。
【００２５】
また、本発明の自発伸長性ポリアミドマルチフィラメント糸と高収縮性のポリアミドマルチフィラメント糸ともに、単糸繊度は８．０ｄｔｅｘ以下、さらには６．０ｄｔｅｘ以下で１．０dtex以上のものとすることが好ましい。これにより、混繊加工糸を用いた布帛の風合いを嵩高感、ウールライク感に加えて、コシのあるものとすることができる。
【００２６】
本発明の混繊加工糸は、本発明の自発伸長性ポリアミドマルチフィラメント糸と高収縮性のポリアミドマルチフィラメント糸とが混繊交絡されたものであり、インターレースによって流体処理されたものとすることが好ましい。混繊加工糸の交絡数は４０〜１００個／ｍ、中でも４５〜９５個／ｍとすることが好ましい。交絡数が４０個／ｍ未満の場合は芯糸と鞘糸の一体化が不十分となり、開繊が生じて製織性不良や織物にしたときに欠点が生じやすくなる。一方、１００個／ｍを超えるときには、交絡数過剰により、嵩高性やソフト感が乏しくなりやすい。
【００２７】
なお、本発明の自発伸長性ポリアミドマルチフィラメント糸、本発明のポリアミド混繊加工糸における高収縮性のポリアミドマルチフィラメント糸ともに、ポリアミド系熱可塑性ポリマーからなるものであるが、本発明におけるポリアミド系熱可塑性ポリマーとしては、ナイロン６、ナイロン６６、ナイロン６９、ナイロン４６等あるいはこれらの共重合体が挙げられる。また、これらのポリマ−には、その効果を損なわない範囲であれば、各種の共重合成分、艶消剤、改質剤、制電剤、顔料等の各種の添加剤を含んだものでもよい。
【００２８】
本発明の混繊加工糸は熱処理することにより嵩高加工糸となるものであるが、製編織した後、熱処理を施すことが好ましく、これにより混繊加工糸に収縮が生じ、高品位の織編物となるものである。このとき、製編織条件は特に限定するものではなく、通常の織編物を得るような密度、組織で製編織を行えばよい。
【００２９】
そして、収縮や伸長を生じさせる熱処理としては、染色工程で行うことが好ましく、染色工程には、精練、染色、フィックス（余分な染料の除去工程）、Ｆ．Ｓ．（生機の風合いの調整及び熱固定）等の工程があり、各工程における熱処理条件は、繊度、織組織などに合わせて調整を行えばよいが、一般的には以下のような条件で処理を行うことが好ましい。
製錬工程    ：７０℃〜８０℃、２０分〜３０分
染色工程    ：１００℃、３０分
フィックス工程  ：７０℃〜８０℃、１５分〜２５分
Ｆ．Ｓ．工程：１６０℃〜１７０℃、３０秒
【００３０】
次に、本発明の自発伸長性ポリアミドマルチフィラメント糸及び混繊加工糸の製造方法について説明する。
まず、自発伸長性ポリアミドマルチフィラメント糸は、上記したポリアミドを常法により溶融紡糸し、冷却固化した後、油剤を付与し、延伸することなく巻取速度４００〜１５００ｍ／ｍｉｎ程度で巻き取る。次に、この未延伸糸を延伸加工機に供給して延伸を行なう。このとき、ローラ間で倍率０．９０〜２．０倍、ローラ間に熱処理ヒーターを設け、温度１００〜１８０℃で熱延伸することによって得ることができる。
【００３１】
次に、本発明の混繊加工糸を構成する高収縮性のポリアミドマルチフィラメントは、合成繊維の製造の常法に従い得ることができる。すなわち、紡糸した糸条を一旦未延伸糸として巻き取り、巻き取った未延伸糸を延伸機で延伸する二工程法と、紡糸した糸を一旦巻き取ることなくローラ間で延伸した後に巻き取る一工程法のどちらを採用してもよいが、生産性よく製造するためには、直接紡糸延伸法による高速溶融紡糸法である一工程法を用いることが好ましい。
【００３２】
一工程法の場合について説明する。紡糸速度１５００〜２０００ｍ／ｍｉｎで溶融紡糸した糸条を冷却固化した後、油剤を付与し、ローラ間で倍率１．８〜２．５倍、ローラ温度１００〜１６０℃で熱延伸した後、巻取速度２０００〜４０００ｍ／ｍｉｎで巻き取る。
【００３３】
次に、本発明の混繊加工糸は、上述した自発伸長性ポリアミドマルチフィラメント糸と高収縮性のポリアミドマルチフィラメント糸とを引き揃え、インターレースによる交絡処理を施して混繊加工した後に巻き取ることによって得ることができる。
【００３４】
本発明の混繊加工糸は、自発伸長性ポリアミドマルチフィラメント糸の熱収縮特性が特定のものであるため、自発伸長性ポリアミドマルチフィラメント糸と高収縮性のポリアミドマルチフィラメント糸とを混繊加工時に糸長差をもたせる必要がない。
図１を用いて説明する。図１は本発明の混繊加工糸の製造工程の一実施態様を示す概略工程図である。
【００３５】
まず、自発伸長性ポリアミドマルチフィラメント糸を案内ガイドを通して引き出し、第一ローラ１と第二ローラ２との間で延伸倍率１．０１〜１．２０として延伸する。このとき第一ローラ１と第二ローラ２との間に箱型ヒータ４（非接触式熱処理ヒータ）を設置して、走行する糸条に温度１４０〜１８０℃で熱処理を施して熱延伸する。そして、第二ローラ２上で高収縮性のポリアミドマルチフィラメント糸と引き揃えを行い、インターレーサー５に導き交絡を付与する。交絡処理は、前述した交絡数の範囲内になるようにするため、混繊加工時の糸速１００〜６００ｍ／ｍｉｎで巻き取りながら、インターレースのエアー圧０．１〜４．０ＭＰａとして行なうことが好ましい。続いて第三ローラ３を介してチーズ状に巻き取り、パッケージ６を得る。
【実施例】
【００３６】
次に、本発明を実施例により具体的に説明する。なお、本発明における各物性値、交絡数の測定及び織物の評価は以下のように行った。
（ａ）相対粘度
９６％硫酸を溶媒とし、濃度１ｇ／ｄｌ、温度２５℃で測定した。
（ｂ）交絡数は、ＪＩＳ  Ｌ  １０１３  『より数』に記載の方法に準じて測定を行い、糸条１ｍあたりの数値で表した。
（ｃ）織物の品位評価
得られた混繊加工糸を用いて、緯糸密度１３４本／２．５４ｃｍ、経糸密度２０２本／２．５４ｃｍでツイル織物を製織し、得られた織物をサーキュラー染色試験機（株式会社日阪製作所製）にて、界面活性剤（日華化学株式会社製、サンモールＦＬ）を濃度１ｇ／リットルで用い、苛性ソーダ１ｇ／１を用いて８０℃で３０分精錬を行い、続いて酸性染料（Ｔｅｃｔｉｌｏｎ  Ｙｅｌｌｏｗ４Ｒ）を１％0.ｗ.ｆ、酢酸０．３ｃｃ／１、均染剤（丸菱油化株式会社製、レベランＮＤＫ）を２% o.m.fで使用し、１００℃で３０分染色を行なった。その後、染料固着剤（日華化学株式会社製、サンライフ  Ｅ２７）を２% o.m.fで用いて８０℃で２０分でフィックス処理を行ない、最後に１７０℃で３０秒間Ｆ．Ｓ．作業を行なった。
以上のように、染色、熱処理した後の織物の柔軟性と嵩高感・ウールライク調・織物欠点の有無の３つの評価について、それぞれについて目視及び触感による官能評価をパネラー10人で行い、一人１０点満点で採点し、その合計点により以下のように４段階評価とした。
100〜85点      ◎
84〜70点      ○
69〜40点      △
39〜 0点      ×
【００３７】
実施例１
相対粘度２．６のナイロン６を溶融紡糸し、冷却固化した後、油剤を付与し、延伸することなく巻取速度４００ｍ／ｍｉｎ程度で巻き取る。次に、この未延伸糸を延伸加工機に供給し、ローラ間で倍率１．１０倍、ローラ間に熱処理ヒータを設け、温度１６０℃で熱延伸することによって、伸度３２４．５％、熱水収縮率２．８％、乾熱収縮率２．５％の自発伸長性ポリアミドマルチフィラメント糸（１００ｄｔｅｘ／２４ｆ）を得た。
次に、相対粘度2、４９のナイロン６／６６共重合体〔共重合比率：Ｎ６／Ｎ６６＝８５／１５〕を用い、温度２５８℃で溶融紡糸し、紡糸した後、非水系油剤を付与し、ローラ間で倍率２．２倍、ローラ温度１２０℃で熱延伸した後、巻取速度３５００ｍ／ｍｉｎで巻き取り、伸度６３．９％、熱水収縮率２０．５％、乾熱収縮率１６．７％の４０ｄｔｅｘ／６ｆの高収縮性のポリアミドマルチフィラメント糸を得た。
そして、図１に示す工程図に基づき、まず、上記の自発伸長性ポリアミドマルチフィラメント糸を、第一ローラ１と第二ローラ２との間の箱型ヒータ４で温度１６０℃の熱処理を行いながら、延伸倍率１．１０、時間０．１４秒で熱延伸を行った。次に、自発伸長性ポリアミドマルチフィラメント糸と高収縮性のポリアミドマルチフィラメント糸とを引き揃えてインターレーサー５（デュポン社製のインタレーサーＪC−１６Ｃ）に供給し、エアー圧０．３Ｍｐaで空気交絡処理を施し、巻き取り速度２５０ｍ／ｍｉｎで巻き取り、高収縮性のポリアミドマルチフィラメント糸と自発伸長性ポリアミドマルチフィラメント糸との比率（質量比）が高収縮性のポリアミドマルチフィラメント糸：自発伸長性ポリアミドマルチフィラメント糸＝４：９、交絡数５８．５個／ｍ、１３０ｄｔｅｘ／３０ｆの混繊加工糸（単糸繊度比−高収縮性のポリアミドマルチフィラメント糸の単糸繊度：自発伸長性ポリアミドマルチフィラメント糸の単糸繊度＝９：５）を得た。
【００３８】
実施例２、比較例３
自発伸長性ポリアミドマルチフィラメント糸を製造する際の延伸倍率を表１に示すように変更し、伸度、熱水収縮率、乾熱収縮率、繊度の値を表１に示すものとした以外は実施例１と同様にして行なった。
【００３９】
実施例３、比較例１、２
自発伸長性ポリアミドマルチフィラメント糸を製造する際のヒータ温度を表１に示すように変更し、伸度、熱水収縮率、乾熱収縮率の値を表１に示すものとした以外は実施例１と同様にして行なった。
【００４０】
比較例４、５
高収縮性のポリアミドマルチフィラメント糸を製造する際の延伸倍率を表１に示すように変更し、伸度、熱水収縮率、乾熱収縮率、繊度の値を表１に示すものとした以外は実施例１と同様にして行なった。
【００４１】
実施例１〜３、比較例１〜５で得られた自発伸長性ポリアミドマルチフィラメント糸、高収縮性のポリアミドマルチフィラメント糸の伸度、熱水収縮率、乾熱収縮率、繊度、得られた混繊加工糸の伸度、熱水収縮率、乾熱収縮率、交絡数及び織物の品位の結果を表１に示す。
【００４２】
【表１】
2005179815.tif 000003
表１から明らかなように、実施例１〜３で得られた混繊加工糸は、自発伸長性ポリアミドマルチフィラメント糸の伸度、熱水収縮率、乾熱収縮率ともに適正範囲内であり、混繊加工糸の伸度、熱水収縮率、乾熱収縮率も適正範囲内のものであったため、この混繊加工糸から得られた織物は、熱処理すると、嵩高性、ソフト感に優れ、ワックス感のないウールライク感を有しており、製織性にも優れているため、織欠点のない品位の高いものであった。
【００４３】
一方、比較例１、３で得られた混繊加工糸は、自発伸長性ポリアミドマルチフィラメント糸の熱水収縮率、乾熱収縮率が高かったため、熱処理時に鞘糸の伸長性が不足するものとなり、このため、これらの混繊加工糸からなる織物は、熱処理を施しても嵩高性、ソフト感に乏しく、ウールライク感にも乏しいものとなった。比較例２で得られた混繊加工糸は、自発伸長性ポリアミドマルチフィラメント糸の伸度が高く、熱水収縮率、乾熱収縮率が低かったため、鞘糸の熱処理による伸長が大きくなりすぎ、このため、この混繊加工糸からなる織物は、熱処理を施すと、収縮が不均一なものとなり、織物欠点の生じたものとなった。比較例４で得られた混繊加工糸は、高収縮性のポリアミドマルチフィラメント糸の伸度、熱水収縮率、乾熱収縮率が低かったため、伸度、熱水収縮率、乾熱収縮率の全てが低いものとなり、布帛に十分な嵩高性やソフト感を付与することができず、ウールライク感にも乏しく、織物欠点も多いものとなった。一方、比較例５で得られた混繊加工糸は、高収縮性のポリアミドマルチフィラメント糸の伸度、熱水収縮率、乾熱収縮率が高かったため、伸度、熱水収縮率、乾熱収縮率の全てが高いものとなり、熱処理した際に収縮に斑が生じ、嵩高性が糸長方向でばらつき、得られる布帛の品位が低下した。
【図面の簡単な説明】
【００４４】
【図１】本発明の嵩高混繊加工糸の製造方法の一実施態様を示す部分工程図である。
【符号の説明】
【００４５】
１  第一ローラ
２  第二ローラ
３  第三ローラ
４  箱型ヒーター
５  インターレーサー
６  パッケージ
【図１】
2005179815.tif 000004